ПОКРЫТАЯ ПОЛИМЕРОМ ГИДРОЛИЗИРОВАННАЯ МЕМБРАНА И СПОСОБ ЕЕ ФОРМИРОВАНИЯ

1. Способ формирования покрытой полимером гидролизированной мембраны, который включает в себя следующие операции:
формирование мембраны из первого гидрофильного полимера при помощи иммерсионного осаждения;
покрытие мембраны тонким слоем второго гидрофильного полимера, более pH толерантного, чем первый гидрофильный полимер, чтобы образовать плотный слой режекции; и
введение покрытой мембраны в раствор с высоким pH, чтобы произвести формирование гидролизированной мембраны ультрафильтрации.
2. Способ по п.1, в котором формирование мембраны из первого гидрофильного полимера предусматривает формирование при помощи иммерсионного осаждения асимметричной мембраны, содержащей твердый наружный слой и пористый опорный слой.
3. Способ по п.2, в котором формирование асимметричной мембраны при помощи иммерсионного осаждения предусматривает формирование твердого наружного слоя, имеющего толщину ориентировочно от 5 до 15 мкм, и пористого опорного слоя, имеющего толщину ориентировочно от 20 до 150 мкм.
4. Способ по п.2, в котором формирование асимметричной мембраны при помощи иммерсионного осаждения предусматривает формирование твердого наружного слоя, имеющего плотность полимера около 50% по объему или больше, и пористого опорного слоя, имеющего плотность полимера ориентировочно от 15% до 30% по объему.
5. Способ по п.2, в котором покрытие мембраны тонким слоем второго гидрофильного полимера предусматривает покрытие твердого наружного слоя асимметричной мембраны тонким слоем второго гидрофильного полимера, более pH толерантного, чем первый гидрофильный полимер, чтобы образовать плотный слой режекции.
6. Способ по п.2, в котором формирование асимметричной мембраны при помощи иммерсионного осаждения предусматривает формирование асимметричной целлюлозной мембраны из полимера в виде гидрофильного эфира целлюлозы при помощи иммерсионного осаждения.
7. Способ по п.6, в котором введение покрытой мембраны в раствор с высоким pH предусматривает введение асимметричной целлюлозной мембраны в раствор с высоким pH, чтобы гидролизовать целлюлозную часть асимметричной целлюлозной мембраны, для того, чтобы образовать гидролизированную мембрану ультрафильтрации.
8. Способ по п.1, в котором введение покрытой мембраны в раствор с высоким pH предусматривает введение покрытой мембраны в раствор с рН около 12 или больше, чтобы образовать гидролизированную мембрану ультрафильтрации.
9. Способ по п.1, в котором покрытие мембраны тонким слоем второго гидрофильного полимера предусматривает покрытие мембраны слоем толщиной 1 мкм или меньше второго гидрофильного полимера, более pH толерантного, чем первый гидрофильный полимер, чтобы образовать плотный слой режекции.
10. Способ по п.1, в котором покрытие мембраны тонким слоем второго гидрофильного полимера предусматривает покрытие мембраны блоксополимером сульфонированный полистирол-полиизобутилен, чтобы образовать плотный слой режекции.
11. Покрытая полимером гидролизированная мембрана, которая содержит: пористую мембрану, образованную из первого гидрофильного полимера при помощи иммерсионного осаждения и при помощи гидролиза, причем указанная мембрана содержит наружный слой, который поддерживается опорным слоем; и
плотный слой режекции, нанесенный на наружный слой и образованный из второго гидрофильного полимера, более рН толерантного, чем первый гидрофильный полимер.
12. Мембрана по п.11, представляющая собой асимметричную мембрану.
13. Мембрана по п.12, представляющая собой асимметричную целлюлозную мембрану, образованную из полимера в виде гидрофильного эфира целлюлозы.
14. Мембрана по п.12, в которой наружный слой имеет толщину ориентировочно от 5 до 15 мкм, а пористый опорный слой имеет толщину ориентировочно от 20 до 150 мкм.
15. Мембрана по п.12, в которой наружный слой имеет плотность полимера около 50% по объему или больше, а пористый опорный слой имеет плотность полимера ориентировочно от 15% до 30% по объему.
16. Мембрана по п.11, в которой плотный режекции слой имеет толщину около 1 мкм или меньше.
17. Мембрана по п.11, в которой плотный слой режекции образован из блоксополимера сульфонированный полистирол-полиизобутилен.